НЕТКАНЫЙ МАТЕРИАЛ С ДВУХКОМПОНЕНТНОЙ СИСТЕМОЙ СВЯЗУЮЩИХ ВЕЩЕСТВ

1. Нетканый волокнистый мат, содержащий: случайным образом ориентированные волокна; и
двухкомпонентную систему связующих веществ, нанесенную по меньшей мере на часть случайным образом ориентированных волокон, причем система связующих веществ содержит:
2
2
3
3
бесформальдегидное связующее вещество на углеводной основе, и бесформальдегидное гидрофобное связующее вещество на акриловой основе, при этом, когда мат имеет поверхностную плотность, составляющую около 0,015 фунт/фут (около 75 г/см), и содержит около 20% по массе твердых веществ двухкомпонентной системы связующих веществ по отношению к полной массе нетканого волокнистого мата, мат имеет проницаемость по Фрейзеру, составляющую от около 650 до около 715 фут/мин (от около 18,4 до около 20,2 м/мин).
2
2
2. Нетканый волокнистый мат по п. 1, причем мат имеет поверхностную плотность, составляющую от около 0,012 до около 0,018 фунт/фут (от около 60 до около 88 г/см).
3. Нетканый волокнистый мат по п. 1 или 2, причем нетканый волокнистый мат содержит от около 10% до около 30% по массе твердых веществ двухкомпонентной системы связующих веществ по отношению к полной массе нетканого волокнистого мата.
4. Нетканый волокнистый мат по любому из пп. 1-3, в котором связующее вещество на углеводной основе содержит углевод и сшивающее вещество.
5. Нетканый волокнистый мат по п. 4, в котором углевод содержит полисахарид, имеющий декстрозный эквивалент от 2 до 20.
6. Нетканый волокнистый мат по п. 4 или 5, в котором углевод содержит растворимый в воде полисахарид.
7. Нетканый волокнистый мат по любому из пп. 4-6, в котором углевод содержит мальтодекстрин, декстрин, крахмал, модифицированный крахмал, производное крахмала или их комбинации.
8. Нетканый волокнистый мат по любому из пп. 4-7, в котором связующее вещество на углеводной основе содержит от около 30% до около 60% по массе твердых веществ углевода.
9. Нетканый волокнистый мат по любому из пп. 4-8, в котором сшивающее вещество содержит поликарбоновую кислоту, соль поликарбоновой кислоты, ангидрид, полиакриловая кислота, соль полиакриловой кислоты, смолу на основе полиакриловой кислоты или их комбинации.
10. Нетканый волокнистый мат по любому из пп. 4-9, в котором связующее вещество на углеводной основе содержит от около 40% до около 70% по массе твердых веществ сшивающего вещества.
11. Нетканый волокнистый мат по любому из пп. 4-10, в котором связующее вещество на углеводной основе дополнительно содержит аппретирующее вещество.
12. Нетканый волокнистый мат по п. 11, в котором аппретирующее вещество содержит от около 0,1% до около 5% по массе твердых веществ аппретирующего вещества.
13. Нетканый волокнистый мат по п. 11 или 12, в котором аппретирующее вещество представляет собой силановое аппретирующее вещество.
14. Нетканый волокнистый мат по п. 13, в котором силановое аппретирующее вещество содержит функциональную группу, выбранную из группы, состоящей из алкила, арила, амино, эпокси, винила, метакрилокси, уреидо, изоцианато и меркапто.
15. Нетканый волокнистый мат по любому из пп. 1-14, в котором связующее вещество на акриловой основе содержит акриловую и/или акрилонитрильную функциональную группу.
16. Нетканый волокнистый мат по любому из пп. 1-15, в котором связующее вещество на акриловой основе нанесен в форме эмульсии или латекса.
g
17. Нетканый волокнистый мат по любому из пп. 1-16, в котором гидрофобное связующее вещество на акриловой основе имеет температуру стеклования (T), составляющую более чем 20°С.
18. Нетканый волокнистый мат по любому из пп. 1-17, в котором случайным образом ориентированные волокна включают стеклянные волокна, синтетические полимерные волокна, натуральные волокна или их комбинации.
19. Нетканый волокнистый мат по п. 18, в котором стеклянные волокна представляют собой волокна, выбранный из группы, состоящей из типа А, типа С, типа Е, типа S, типа ECR, штапельных стеклянных волокон и их комбинаций.
2
2
3
3
20. Нетканый волокнистый мат по любому из пп. 1-19, при этом, когда мат имеет поверхностную плотность, составляющую около 0,015 фунт/фут (около 75 г/см), и содержит около 20% по массе твердых веществ двухкомпонентной системы связующих веществ по отношению к полной массе нетканого волокнистого мата, мат имеет проницаемость по Фрейзеру, составляющую от около 690 до около 710 фут/мин (от около 19,5 до около 20,1 м/мин).
2
2
21. Облицовочный мат для строительной плиты, содержащий нетканый мат по любому из пп. 1-20, и облицовочное покрытие, нанесенное по меньшей мере на часть нетканого мата, при этом, когда облицовочный мат имеет поверхностную плотность, составляющую около 0,065 фунт/фут (около 317 г/см), и содержит около 25% по массе твердых веществ двухкомпонентной системы связующих веществ и облицовочного покрытия по отношению к полной массе облицовочного мата, облицовочный мат имеет среднюю газопроницаемость по Герли, составляющую от около 1400 с до около 2150 с.
2
2
22. Облицовочный мат по п. 21, причем облицовочный мат имеет поверхностную плотность, составляющую от около 0,05 до около 0,08 фунт/фут (от около 244 до около 391 г/см).
2
2
23. Облицовочный мат по п. 21 или 22, при этом, когда облицовочный мат имеет поверхностную плотность, составляющую около 0,065 фунт/фут (около 317 г/см), и содержит около 25% по массе твердых веществ двухкомпонентной системы связующих веществ и облицовочного покрытия по отношению к полной массе облицовочного мата, облицовочный мат имеет среднюю газопроницаемость по Герли, составляющую от около 1550 с до около 2000 с.
24. Изоляционная плита из пеномата, содержащая по меньшей мере один облицовочный мат по любому из пп. 21-23, расположенный таким образом, что он прилегает к сердцевине из пеномата.
25. Изоляционная плита из пеномата по п. 24, в которой сердцевина из пеномата выбрана из группы, состоящей из полиуретана, полиизоцианурата, модифицированного полиуретаном полиизоцианурата и фенольной смолы.
26. Гипсовая плита, содержащая по меньшей мере один облицовочный мат по любому из пп. 21-23, расположенный таким образом, что он прилегает к гипсовой сердцевине.